УСТРОЙСТВО ДЛЯ ИЗГОТОВЛЕНИЯ ТРУБ С ВНУТРЕННИМ ВИНТООБРАЗНЫМ ОРЕБРЕНИЕМ
DEVICE TO MANUFACTURE PIPES WITH INTERNAL SPIRAL RIBS

Изобретение относится к обработке металлов давлением, в частности к устройствам для производства труб сложного профиля методом прессования, и может быть использовано при производстве труб с внутренним винтообразным оребрением из цветных металлов и сплавов и высоколегированных труднодеформируемых сплавов.
Известно устройство для изготовления труб с внутренним винтообразным оребрением методом прессования, содержащее контейнер с размещенной в нем заготовкой, пресс-шайбу, матрицу, пресс-иглу, выполненную на всей длине с винтовыми канавками и соединенную с приводным механизмом, обеспечивающим одновременное вращение и поступательное движение пресс-шайбы и пресс-иглы (патент Японии №48-103070, B21C 23/08, B21C 23/14, B21D 53/24, опубл. 24.12.1973). Недостатками этого устройства являются повышенные нагрузки на приводной механизм, получение труб ограниченной длины, определяемое длиной пресс-иглы, и интенсивный износ контейнера.
Наиболее близким технически решением, принятым за прототип, является устройство для изготовления труб с винтообразным оребрением методом прессования, включающее контейнер с размещенной в нем заготовкой, пресс-шайбу, матрицу, пресс-иглу, выполненную на рабочем участке с винтообразными канавками и соединенную с приводным механизмом, обеспечивающим вращение пресс-иглы со скоростью, соответствующей скорости прессования (а.с. СССР №202856, B21C 37/20, B21C 23/10, опубл. 28.09.1967). К недостаткам устройства относятся неустойчивое винтообразное течение металла заготовки в очаге деформации, приводящее к срезу металла заготовки винтообразными канавками пресс-иглы или частичному их заполнению, что не обеспечивает получение требуемого профиля поперечного сечения трубы. Кроме того, для течения металла необходимо приложение значительного усилия прессования, что не позволяет изготавливать трубы с внутренним винтообразным оребрением из высоколегированных труднодеформируемых сплавов.
Техническая задача, решаемая изобретением, заключается в обеспечении устойчивого винтообразного течения металла заготовки в очаге деформации и снижении усилия прессования.
1
Поставленная задача решается за счет того, что в устройстве для изготовления труб с внутренним винтообразным оребрением методом прессования, включающем контейнер с размещенной в нем заготовкой, пресс-шайбу, матрицу, пресс-иглу, выполненную на рабочем участке с винтообразными впадинами и выступами и соединенную с приводным механизмом, обеспечивающим вращение пресс-иглы со скоростью, соответствующей скорости прессования, согласно изобретению, матрица выполнена с заходным коническим и калибрующим участками, на рабочем участке пресс-иглы, прилегающем к телу пресс-иглы и соответствующем длине заходного участка матрицы, винтообразные впадины выполнены с различным шагом, при этом ширина и глубина каждой впадины уменьшаются к калибрующему участку матрицы, и отношение ширины к глубине впадины является постоянной величиной для всех сечений. Кроме того, шаг впадин S на рабочем участке пресс-иглы, соответствующем длине заходного участка матрицы, определяют по формуле:
2
где S - шаг впадин на рабочем участке пресс-иглы, соответствующем калибрующему участку матрицы, мм;
2
D - диаметр выходного отверстия матрицы, мм;
2
d - условный диаметр пресс-иглы, равный диаметру круга, равновеликого по площади поперечному сечению участка пресс-иглы, соответствующего калибрующему участку матрицы, мм;
1
D - диаметр входного отверстия матрицы, мм;
1
d - условный диаметр участка пресс-иглы, соответствующий конкретному сечению заходного участка матрицы, мм.
Обеспечение устойчивого винтообразного течения металла заготовки в очаге деформации происходит за счет плавно изменяющегося шага впадин на рабочем участке пресс-иглы, соответствующем длине заходного участка матрицы, что способствует достаточному накоплению металла во впадинах, глубина и ширина которых уменьшаются к калибрующему участку матрицы и определяются с учетом коэффициента вытяжки металла заготовки. Причем глубина и ширина впадин изменяются таким образом, что площадь поперечного сечения впадин уменьшается пропорционально вытяжке, при этом отношение ширины впадины к ее глубине остается величиной постоянной для всех сечений.
Снижение усилия прессования происходит за счет того, что матрица, выполненная с заходным коническим участком, обеспечивает равномерное распределение скоростей течения металла в матрице по углу матричной воронки. При этом, как показано в работе - Горячее прессование труб и профилей / Ю.В. Манегин, А.Е. Притоманов, Т. Шпиттель, А. Кнаушнер. - М.: Металлургия. - 1980. - 272 с., стр.95, размещение смазочной шайбы в заходном коническом участке матрицы обеспечивает образование непрерывной смазочной пленки на протяжении всего процесса прессования, при этом снижается величина силы трения на контактной поверхности «наружная поверхность трубы - выходной калибрующий участок матрицы» и уменьшается усилие прессования.
Изобретение поясняется чертежами, где на фиг. 1 схематично изображено устройство в разрезе в начальный момент расположения инструмента, на фиг. 2 схематично изображено устройство на стадии установившегося процесса прессования, на фиг. 3 показана пресс-игла в зоне матрицы.
Устройство для изготовления труб с внутренним винтообразным оребрением методом прессования содержит контейнер 1, матрицу 2, в которой размещена смазочная шайба 3 (фиг. 1). В контейнере 1 вдоль оси прессования размещена заготовка 4 с осевым отверстием. На конце полого пуансона 5 установлена пресс-шайба 6 с осевым отверстием. Внутри пуансона 5 соосно размещен иглодержатель 7, связанный с приводным механизмом вращения (на рисунке не показан). В иглодержателе 7 закреплена пресс-игла 8. Матрица 2 выполнена с заходным коническим участком и калибрующим цилиндрическим. Тело пресс-иглы 8 расположено одновременно в осевых отверстиях пресс-шайбы 6 и заготовки 4, обеспечивая расположение прилегающего к телу пресс-иглы рабочего участка длиной L на длине заходного участка матрицы 2.
1
2
2
Диаметры входного отверстия D и выходного D заходного участка матрицы разные по величине, меньший из которых D соответствует наружному диаметру прессуемой трубы 9.
1
2
Выполнение матрицы 2 с заходным коническим участком обеспечивает снижение усилия прессования за счет улучшения условий течения металла и повышает износостойкость матрицы. Заходной участок матрицы обеспечивает накопление металла заготовки 4 в винтообразных впадинах пресс-иглы 8 на стадии распрессовки заготовки, при последующем прессовании которой происходит формирование винтообразного оребрения на внутренней поверхности. На рабочем участке L пресс-иглы 8 (фиг. 2), прилегающем к телу пресс-иглы и соответствующем длине заходного участка матрицы, винтообразные впадины выполнены с изменяющимся шагом, при этом ширина и глубина каждой впадины уменьшаются к калибрующему участку матрицы, и отношение ширины к глубине впадины является постоянной величиной для всех сечений на этом участке. На участке пресс-иглы длиной L, соответствующем калибрующему участку матрицы, винтообразные впадины и выступы соответствуют винтообразному оребрению на внутренней поверхности трубы. Такое выполнение рабочего участка пресс-иглы обеспечивает повышение надежности процесса прессования за счет устойчивого винтообразного течения металла заготовки в очаге деформации.
1
1
В начальной стадии прессования металл заготовки, обтекая пресс-иглу, накапливается в винтообразных впадинах рабочего участка пресс-иглы длиной L, выполненных с шагом S, который определяют по приведенной формуле.
2
2
При дальнейшем перемещении пуансона и одновременном вращении пресс-иглы со скоростью, соответствующей скорости прессования, металл заготовки заполняет винтообразные впадины на участке пресс-иглы длиной L, выполненные с шагом S, соответствующим шагу оребрения на внутренней поверхности трубы.
Выполнение пресс-иглы 8 сборной конструкции, у которой рабочий участок длиной L жестко соединен с телом пресс-иглы, повышает эксплуатационный ресурс пресс-иглы, так как рабочий участок с винтообразными впадинами и выступами наиболее подвержен повышенному износу в процессе прессования в отличие от тела пресс-иглы. При этом не требуется замена всей пресс-иглы. Кроме того, замена только рабочего участка пресс-иглы, а не всей пресс-иглы, обеспечивает повышение производительности процесса прессования в целом при необходимости изменения размерного сортамента труб. Обеспечивается выполнение профиля поперечного сечения трубы с винтообразным оребрением на внутренней поверхности, что повышает коэффициент выхода годного.
Устройство для изготовления труб с внутренним винтообразным оребрением было опробовано на вертикальном гидравлическом испытательном прессе ПММ-125 усилием 1,25 МН. Реализация предлагаемого устройства потребовала изменения конструкции прессового инструмента и дооснащения пресса специальным приспособлением - приводом вращения иглодержателя.
Пуансон с наружным диаметром 58 мм выполнен с центральным осевым отверстием диаметром 42 мм, в котором расположен иглодержатель с наружным диаметром, равным 40 мм. Наружный диаметр пресс-шайбы составляет 58 мм, а внутренний - соответствует наружному диаметру пресс-иглы, что обеспечивает ее размещение внутри пресс-шайбы.
1
2
2
2
1
1
2
Цилиндрическую заготовку из свинца марки C1 диаметром 60 мм и высотой 200 мм с центральным осевым отверстием диаметром 22 мм загружали в контейнер диаметром 60 мм. Матрица с заходным коническим участком имеет размеры: диаметр D=60 мм и D=40 мм. Затем в осевое отверстие заготовки устанавливали пресс-иглу с наружным диаметром 20 мм с двумя винтообразными впадинами шириной 2 мм таким образом, чтобы начало оребрения на пресс-игле совпадало с сечением входного отверстия заходного участка матрицы. На участке пресс-иглы длиной L, соответствующем калибрующему участку матрицы, шаг впадин S постоянен и составил 230 мм. На участке пресс-иглы длиной L соответствующем заходному участку матрицы, шаг впадин S непрерывно изменялся и в сечении, примыкающем к телу пресс-иглы, составил 86,5 мм. Глубина и ширина впадин плавно изменяется, например, таким образом, что площадь поперечного сечения впадин уменьшается пропорционально вытяжке, при этом отношение ширины к глубине впадины во всех сечениях является величиной постоянной. На всем участке пресс-иглы длиной L, соответствующем калибрующему участку матрицы, глубина и ширина впадин составляют, соответственно 18 и 2 мм.
-3
-1
Контейнер устанавливали вдоль оси прессования, и при перемещении пуансона со скоростью 0,25 мм/с одновременно вращали пресс-иглу, установленную в иглодержателе, с помощью привода вращения с частотой 2,88·10c (скорость вращения 18,09 рад/с). Таким образом, был реализован процесс прессования труб с внутренним винтообразным оребрением и изготовлена труба со следующими параметрами: наружным диаметром 40 мм, внутренним малым диаметром 18 мм, внутренним большим диаметром 20 мм, двумя внутренними ребрами шириной 2 мм и шагом 230 мм. Длина трубы, за исключением пресс-остатка, составила 450 мм.
Использование предлагаемого устройства для получения труб с внутренним винтообразным оребрением методом прессования позволяет изготавливать трубы со сложным внутренним профилем с возможностью устойчивого винтообразного течения металла заготовки в очаге деформации и снижением усилия прессования. Изобретение может быть использовано при производстве полых изделий с внутренним винтообразным оребрением для применения в теплообменных устройствах, новых конструкциях баллонов, при изготовления ствольных труб для огнестрельного оружия, а также составных, котельных и других видов труб.